(57)【特許請求の範囲】
【請求項１】
（２，２，２−トリフルオロエトキシ）−１，１，２，２−テトラフルオロエタン  ３８〜４１質量％と、パーフルオロヘキサン  ５９〜６２質量％とからなる共沸様溶剤組成物。
【請求項２】
（２，２，２−トリフルオロエトキシ）−１，１，２，２−テトラフルオロエタン  ３０〜６０質量％、およびパーフルオロヘキサン  ４０〜７０質量％を含有する混合溶剤組成物。
【請求項３】
被洗浄物品の表面に、請求項１または２に記載の溶剤組成物を接触させることにより、被洗浄物品に付着する汚れを除去する被洗浄物品の洗浄方法。
【請求項４】
被洗浄物品の表面に、請求項１または２に記載の溶剤組成物を接触させることにより、被洗浄物品に付着する水分を除去する被洗浄物品の水きり方法。
【請求項５】
上記汚れが油脂である請求項３に記載の被洗浄物品の洗浄方法。
【請求項６】
被洗浄物品がアクリル樹脂からなる請求項３または５に記載の被洗浄物品の洗浄方法。
【請求項７】
被洗浄物品がアクリル樹脂からなる請求項４に記載の被洗浄物品の水きり方法。
【発明の詳細な説明】
【技術分野】
【０００１】
本発明は、ＩＣ等の電子部品、精密機械部品、ガラス基板、樹脂成型部品等の物品の表面に付着する油脂類、塵埃等の汚れを除去するために用いられる溶剤組成物に関する。
【背景技術】
【０００２】
従来、精密機械工業、光学機器工業、電気電子工業、およびプラスチック加工業等において、製造加工工程等で表面に付着した油脂類や塵埃等を除去するための精密洗浄用の溶剤としては、ハロゲン化炭化水素が知られていた。【０００３】
しかし、クロロフルオロカーボン、ハイドロクロロフルオロカーボン等のハロゲン化炭化水素は、オゾン破壊係数を有することから、近年ではこれに代わる溶剤の開発が進められており、このような溶剤の１つとして、ハイドロフルオロエーテル（以下、ＨＦＥという。）類が知られている。ＨＦＥ類は、不燃性で化学的および熱的安定性に優れる、乾燥性に優れる、オゾン破壊係数がゼロであり地球温暖化効果が小さい等の利点を有する。ＨＦＥ類としては、具体的には、ＨＦＥ−７１００（Ｃ４Ｆ９ＯＣＨ３、３Ｍ社製品名）、ＨＦＥ−７２００（Ｃ４Ｆ９ＯＣ２Ｈ５、３Ｍ社製品名）が知られている。【０００４】
一般にＨＦＥ類は、前記ハロゲン化炭化水素と比較して油脂類の溶解性が低く、前記ハロゲン化炭化水素を代替する洗浄剤としては使用が難しいという問題がある。【０００５】
しかし、本発明者らは、ＨＦＥ類の一種である（２，２，２−トリフルオロエトキシ）−１，１，２，２−テトラフルオロエタンが、いくつかの油脂類、例えばその一種であるパナセート８１０（日本油脂社製品名）を溶解できることを見出した。【０００６】
しかし、（２，２，２−トリフルオロエトキシ）−１，１，２，２−テトラフルオロエタンを用いてパナセート８１０の付着した物品を洗浄する場合であって、被洗浄物品がアクリル樹脂、またはアクリル樹脂をコートした基材からなる場合は、被洗浄物品に白化や割れが発生する、アクリル樹脂が溶出する等の問題があった。【０００７】
一方、特許文献１には、（２，２，２−トリフルオロエトキシ）−１，１，２，２−テトラフルオロエタンと、メタノール等のアルコール類とからなる共沸様組成物が、フラックス、油等の除去剤、電子部品、樹脂加工部品、光学レンズ等の洗浄剤、水切り乾燥剤等に有用であることが記載されている。【０００８】
しかし、特許文献１に記載の組成物は、いくつかの樹脂類、例えばアクリル樹脂に対する影響が大きく、アクリル樹脂やアクリル樹脂をコートした基材を接触させると、白化や割れ、溶出等を起こす問題があった。【０００９】
また、パーフルオロヘキサン等のパーフルオロカーボンも、オゾン破壊係数がゼロの化合物であるが、パーフルオロカーボンを油等の洗浄剤として用いようとしても、洗浄力は十分ではなく、洗浄不良を起こす問題があった。【００１０】
【特許文献１】特開平１０−３２４８９７号公報（特許請求の範囲、段落０００９）
【発明の開示】
【発明が解決しようとする課題】
【００１１】
本発明は、アクリル樹脂からなる部材やアクリル樹脂がコーティングされた部材の表面から、該部材に影響を与えることなく、油脂類等の汚れを除去できる溶剤組成物の提供を目的とする。
【課題を解決するための手段】
【００１２】
本発明は、（２，２，２−トリフルオロエトキシ）−１，１，２，２−テトラフルオロエタン  ３８〜４１質量％と、パーフルオロヘキサン  ５９〜６２質量％とからなる共沸様溶剤組成物を提供する。圧力  １．０１１×１０５Ｐａにおける、この共沸様溶剤組成物の沸点は４７〜４８℃である。ここで、共沸様溶剤組成物とは、比揮発度が１．００±０．０４の範囲にある混合溶剤組成物をいう。【００１３】
また、本発明は、（２，２，２−トリフルオロエトキシ）−１，１，２，２−テトラフルオロエタン  ３０〜６０質量％、およびパーフルオロヘキサン  ４０〜７０質量％を含有する混合溶剤組成物を提供する。【００１４】
本発明において、パーフルオロヘキサンはｎ−パーフルオロヘキサンおよび/またはパーフルオロイソヘキサンを主成分とするパーフルオロヘキサンをさす。ここでパーフルオロヘキサンにおける、ｎ−パーフルオロヘキサンとパーフルオロイソヘキサンの含有割合の合計は９０質量％以上であるのが好ましい。
本明細書においては、以下、（２，２，２−トリフルオロエトキシ）−１，１，２，２−テトラフルオロエタンをＨＦＥ−３４７という。
【発明の効果】
【００１５】
本発明の共沸様溶剤組成物および混合溶剤組成物は、例えばアクリル樹脂への影響が小さい。よって、これらの溶剤組成物を、アクリル樹脂からなる部材やアクリル樹脂がコーティングされた部材の洗浄に用いた場合は、上記部材に白濁や割れを生じさせることなく洗浄することができる。【００１６】
そして、本発明の共沸様溶剤組成物および混合溶剤組成物は、被洗浄物品の表面に付着した油脂や塵埃、パーティクル、樹脂の切り子等の汚染物質、表面張力が大きく比重の小さい溶剤の液滴、水の液滴等も容易に除去できる。
【発明を実施するための最良の形態】
【００１７】
共沸様溶剤組成物には、該溶剤組成物を繰り返し蒸発、凝縮した場合、溶剤組成物の組成変化がなく、極めて安定して洗浄性能が得られる利点がある。よって、本発明の共沸様溶剤組成物も上記利点を有する。【００１８】
本発明の共沸様溶剤組成物は、ＨＦＥ−３４７とパーフルオロヘキサンのみからなる。また、本発明の混合溶剤組成物は、ＨＦＥ−３４７およびパーフルオロヘキサンを必須とし、さらに他の化合物を含んでいてもよい。他の化合物の含有割合は２０質量％以下、特には１０質量％以下とするのが好ましい。【００１９】
上記他の化合物としては、炭化水素類、アルコール類、ケトン類、ハロゲン化炭化水素類、エーテル類、エステル類およびグリコールエーテル類からなる群より選ばれる少なくとも１種の化合物が挙げられる。なお、ここで示すエーテル類はフッ素化されたエーテル類を除き、ハロゲン化炭化水素類は少なくとも１個の塩素原子で置換されてなる炭化水素である。【００２０】
炭化水素類としては、炭素数５〜１５の鎖状または環状の飽和または不飽和炭化水素類が好ましく、ｎ−ペンタン、２−メチルブタン、ｎ−ヘキサン、２−メチルペンタン、２，２−ジメチルブタン、２，３−ジメチルブタン、ｎ−ヘプタン、２−メチルヘキサン、３−メチルヘキサン、２，４−ジメチルペンタン、ｎ−オクタン、２−メチルヘプタン、３−メチルヘプタン、４−メチルヘプタン、２，２−ジメチルヘキサン、２，５−ジメチルヘキサン、３，３−ジメチルヘキサン、２−メチル−３−エチルペンタン、３−メチル−３−エチルペンタン、２，３，３−トリメチルペンタン、２，３，４−トリメチルペンタン、２，２，３−トリメチルペンタン、２−メチルヘプタン、２，２，４−トリメチルペンタン、ｎ−ノナン、２，２，５−トリメチルヘキサン、ｎ−デカン、ｎ−ドデカン、シクロペンタン、メチルシクロペンタン、シクロヘキサン、メチルシクロヘキサン、エチルシクロヘキサン、ビシクロヘキサン等が挙げられる。なかでも、ｎ−ペンタン、シクロペンタン、ｎ−ヘキサン、シクロヘキサン、ｎ−ヘプタン等の炭素数５〜７の炭化水素は好ましい。【００２１】
アルコール類としては、炭素数１〜１６の鎖状または環状のアルコール類が好ましく、メタノール、エタノール、ｎ−プロピルアルコール、イソプロピルアルコール、ｎ−ブチルアルコール、ｓｅｃ−ブチルアルコール、イソブチルアルコール、ｔｅｒｔ−ブチルアルコール、１−ペンチルアルコール、２−ペンチルアルコール、１−エチル−１−プロピルアルコール、２−メチル−１−ブチルアルコール、３−メチル−１−ブチルアルコール、３−メチル−２−ブチルアルコール、ネオペンチルアルコール、１−ヘキシルアルコール、２−メチル−１−ペンチルアルコール、４−メチル−２−ペンチルアルコール、２−エチル−１−ブチルアルコール、１−ヘプチルアルコール、２−ヘプチルアルコール、３−ヘプチルアルコール、１−オクチルアルコール、２−オクチルアルコール、２−エチル−１−ヘキシルアルコール、１−ノニルアルコール、３，５，５−トリメチル−１−ヘキシルアルコール、１−デシルアルコール、１−ドデシルアルコール、シクロヘキシルアルコール、１−メチルシクロヘキシルアルコール、２−メチルシクロヘキシルアルコール、３−メチルシクロヘキシルアルコール、４−メチルシクロヘキシルアルコール、α−テルピネオール、２，６−ジメチル−４−ヘプチルアルコール、１−テトラデシルアルコール、エチレングリコール、ジエチレングリコール、プロピレングリコール等が挙げられる。なかでも、メタノール、エタノール、イソプロピルアルコール等の炭素数３以下のアルキルアルコールが好ましい。【００２２】
ケトン類としては、炭素数３〜９の鎖状または環状のケトン類が好ましく、具体的には、アセトン、メチルエチルケトン、２−ペンタノン、３−ペンタノン、２−ヘキサノン、メチルイソブチルケトン、２−ヘプタノン、３−ヘプタノン、４−ヘプタノン、ジイソブチルケトン、シクロヘキサノン、２−メチルシクロヘキサノン、３−メチルシクロヘキサノン、４−メチルシクロヘキサノン、アセトフェノン等が挙げられる。なかでも、アセトン、メチルエチルケトン等の炭素数３〜４のケトンが好ましい。【００２３】
ハロゲン化炭化水素類としては、炭素数１〜６の飽和または不飽和の塩素化または塩素化フッ素化炭化水素類が好ましく、塩化メチレン、１，１−ジクロロエタン、１，２−ジクロロエタン、１，１，２−トリクロロエタン、１，１，１，２−テトラクロロエタン、１，１，２，２−テトラクロロエタン、ペンタクロロエタン、１，１−ジクロロエチレン、シス−１，２−ジクロロエチレン、トランス−１，２−ジクロロエチレン、トリクロロエチレン、テトラクロロエチレン、１，２−ジクロロプロパン、１，１−ジクロロ−２，２，３，３，３−ペンタフルオロプロパン（ＨＣＦＣ−２２５ｃａ）、１，３−ジクロロ−１，１，２，２，３−ペンタフルオロプロパン（ＨＣＦＣ−２２５ｃｂ）、１，１−ジクロロ−１−フルオロエタン（ＨＣＦＣ−１４１ｂ）、デカフルオロペンタン等が挙げられる。なかでも、塩化メチレン、トリクロロエチレン、テトラクロロエチレン等の炭素数１〜２の塩素化炭化水素および、ＨＣＦＣ−２２５ｃａ、ＨＣＦＣ−２２５ｃｂ、ＨＣＦＣ−１４１ｂが好ましい。【００２４】
エーテル類としては、炭素数２〜８の鎖状または環状のエーテル類が好ましく、ジエチルエーテル、ジプロピルエーテル、ジイソプロピルエーテル、ジブチルエーテル、エチルビニルエーテル、ブチルビニルエーテル、アニソール、フェネトール、４−メチルアニソール、ジオキサン、フラン、２−メチルフラン、テトラヒドロフラン等が挙げられる。なかでも、ジエチルエーテル、ジイソプロピルエーテル、ジオキサン、テトラヒドロフラン等の炭素数４〜６のエーテルが好ましい。【００２５】
エステル類としては、炭素数２〜１９の鎖状または環状のエステル類が好ましく、具体的には、酢酸メチル、酢酸エチル、酢酸プロピル、酢酸イソプロピル、酢酸ブチル、酢酸イソブチル、酢酸ｓｅｃ−ブチル、酢酸ペンチル、酢酸（３−メトキシ）ブチル、酢酸ｓｅｃ−ヘキシル、酢酸２−エチルブチル、酢酸２−エチルヘキシル、酢酸シクロヘキシル、酢酸ベンジル、プロピオン酸メチル、プロピオン酸エチル、プロピオン酸ブチル、２−ヒドロキシ−２−メチルプロピオン酸エチル、フタル酸ジエチル、フタル酸ジブチル等が挙げられる。なかでも、酢酸メチル、酢酸エチル等の炭素数３〜４のエステルが好ましい。【００２６】
グリコールエーテル類としては、炭素数２〜４である２価アルコールの２〜４量体の一方または両方の水酸基の水素原子が炭素数１〜６のアルキル基で置換されたグリコールエーテル類が好ましく、具体的には、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールジメチルエーテル、エチレングリコールジエチルエーテル、エチレングリコールジブチルエーテル、エチレングリコールモノメトキシメチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールエチルメチルエーテル、ジエチレングリコールジエチルエーテル、ジエチレングリコールジブチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテルのグリコールエーテル類である。【００２７】
本発明の混合溶剤組成物が、炭素数１〜３のアルコール類、なかでもエタノールまたはイソプロピルアルコールを含有する場合は、洗浄力を向上できる上、表面に水分が付着した物品から水分を除去する、いわゆる水切り乾燥用途でも利用できる点で好ましい。なお、炭素数１〜３のアルコール類を含有する混合溶剤組成物が、共沸組成または共沸様組成を形成する場合は、共沸溶剤組成物または共沸様溶剤組成物となる組成比を選択することが好ましい。【００２８】
また、主として安定性を高めるという観点から、以下に挙げる化合物の１種または２種以上を、共沸様溶剤組成物または混合溶剤組成物中に０．００１〜５質量％となるように配合してもよい。【００２９】
配合できる化合物としては、以下のものが挙げられる。ニトロメタン、ニトロエタン、ニトロプロパン、ニトロベンゼン等のニトロ化合物類。ジエチルアミン、トリエチルアミン、イソプロピルアミン、ジイソプロピルアミン、ｎ−ブチルアミン等のアミン類。フェノール、ｏ−クレゾール、ｍ−クレゾール、ｐ−クレゾール、チモール、ｐ−ｔ−ブチルフェノール、ｔ−ブチルカテコール、カテコール、イソオイゲノール、ｏ−メトキシフェノール、ビスフェノールＡ、サリチル酸イソアミル、サリチル酸ベンジル、サリチル酸メチル、２，６−ジ−ｔ−ブチル−ｐ−クレゾール等のフェノール類。２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、１，２，３−ベンゾトリアゾール、１−［（Ｎ，Ｎ−ビス−２−エチルヘキシル）アミノメチル］ベンゾトリアゾール等のトリアゾール類。【００３０】
本発明の共沸様溶剤組成物または混合溶剤組成物を用いて洗浄できる物品の材質としては、アクリル樹脂等のプラスチックの他に、ガラス、セラミックス、エラストマー、または金属等が挙げられる。また、上記物品の具体例としては、電子機器、電気機器、精密機械、精密器具、光学物品等、およびそれらの部品であるＩＣ、マイクロモーター、リレー、ベアリング、光学レンズ、ガラス基板等が挙げられる。【００３１】
本発明の共沸様溶剤組成物または混合溶剤組成物を用いて除去できる汚れとしては、物品または物品を構成する部品を製造する際に付着し、最終的に除去されなければならない汚れが挙げられ、具体的には、一部の油脂、塵埃、パーティクル、樹脂の切り子等の汚染物質が挙げられる。また、本発明の共沸溶剤組成物または混合溶剤組成物を用いることにより、表面張力が大きく比重が小さい溶剤の液滴、水の液滴等についても除去できる。【００３２】
このような汚れを除去するためには、本発明の各溶剤組成物を被洗浄物品の表面に接触させればよい。具体的な手段としては、例えば、手拭き、浸漬、スプレー、浸漬揺動、浸漬超音波洗浄、蒸気洗浄、またはこれらを組み合わせた方法等が採用できる。
【実施例】
【００３３】
＜気液平衡の測定＞
ＨＦＥ−３４７と、ＰＦ−５０６０（パーフルオロヘキサン、住友３Ｍ社製品名）を種々の重量比で混合して得られた溶剤組成物３００ｇを、オスマー気液平衡蒸留装置に入れ、圧力  ９．９６×１０４〜１．０２×１０５Ｐａで蒸留を行った。気相と液相の温度が平衡状態になった時点で、気相および液相から該溶剤組成物のサンプルを採取し、ガスクロマトグラフでＨＦＥ−３４７とＰＦ−５０６０の組成を分析した。その結果、大気圧  （１．０１１×１０５Ｐａ）において、気相および液相の組成は、ＨＦＥ−３４７が３９．５質量％、  ＰＦ−５０６０が６０．５質量％で一致した。このときの気相温度は４７．６℃であった。【００３４】
＜アクリル樹脂への影響の確認試験＞
以下の方法にしたがって、溶剤組成物がアクリル樹脂へ与える影響について試験を行った。例１〜３は実施例、例４は比較例である。【００３５】
表１に示す、ＨＦＥ−３４７およびＰＦ−５０６０からなる溶剤組成物（例１〜４）を準備した。各溶剤組成物１００ｍＬに、６ｍｍ径の孔の開いた、２５ｍｍ×３０ｍｍ×２ｍｍのアクリル樹脂（アクリライトＬ：三菱レイヨン社製品名）の試験片を室温（２１℃）にて１分間浸漬した後、引き上げ、試験片の外観を観察した。結果を表１に示す。表１において、０：ほぼ変化なし、１：孔の周縁部にクラックが発生したことを示す。【００３６】
【表１】
0004775263.tif 000002
【００３７】
＜軟質塩化ビニル樹脂への影響の確認試験＞
以下の方法にしたがって、溶剤組成物が軟質塩化ビニル樹脂へ与える影響について試験を行った。例５〜７は実施例、例８は比較例である。
表２に示す、ＨＦＥ−３４７およびＰＦ−５０６０からなる溶剤組成物（例５〜７）、およびＨＦＥ−３４７からなる組成物（例８）を準備した。各溶剤組成物１００ｍＬに、６ｍｍ径の孔の開いた、２５ｍｍ×３０ｍｍ×２ｍｍの軟質塩化ビニル樹脂（タフニール：日本ウェーブロック社製品名）の試験片を沸点（５６℃）にて３日間浸漬した後、引き上げ、試験片の外観を観察した。結果を表２に示す。表２において、０：ほぼ変化なし、１：全体が白く変色したことを示す。【００３８】
【表２】
0004775263.tif 000003
【００３９】
＜脱脂洗浄試験＞
以下の方法にしたがい、溶剤組成物を用いて油脂の洗浄試験を行った。例９、例１０は実施例、例１１〜１３は比較例である。【００４０】
５０ｍｍ×５０ｍｍ×２ｍｍの鉄製（ＳＰＣＣ−ＳＢ）の試験片の表面に、油脂であるパナセート８１０（日本油脂社製品名）０．３ｇを均一に塗布し、これを表２に示す各溶剤組成物中に４０℃にて１分間浸漬した後、同じ組成の溶剤組成物中に２５℃にて１分間浸漬し、次いで、前記溶剤組成物を加熱して得られた蒸気に１分間曝して試験片を乾燥させた。なお、例１３で用いたＨＦＥ−７１００は住友スリーエム社製のＣ４Ｆ９ＯＣＨ３である。【００４１】
上記試験前後の試験片の重量を測定し、試験後の油脂の付着量および油脂の除去率を算出した。結果を表３に示す。【００４２】
【表３】
0004775263.tif 000004
【００４３】
＜パーティクル除去試験＞
以下の方法にしたがい、溶剤組成物を用いてパーティクル除去試験を行った。例１４〜１６は実施例である。
６ｍｍ径の孔の開いた、３０ｍｍ×２５ｍｍ×２ｍｍの低圧ポリエチレン製の試験片の表面に、同じ材質の試験片を細かく削って得た微細な粒子約３ｍｇを均一に散布した。これを、表４に示す各溶剤組成物中に、４０℃にて４０ｋＨｚ、２００Ｗの超音波をかけながら１分間浸漬した後、同じ組成の溶剤組成物中に２５℃にて１分間浸漬し、次いで、前記溶剤組成物を加熱して得られた蒸気に１分間曝して試験片を乾燥させた。
上記試験後の試験片を目視で観察し、試験片表面に付着している微粒子の有無を確認した。結果を表４に示す。【００４４】
【表４】
0004775263.tif 000005
【００４５】
＜水切り洗浄試験＞
以下の方法にしたがい、溶剤組成物を用いて水切り洗浄試験を行った。例１７および例１８は実施例である。
表５に示す各溶剤組成物１００質量部にエタノール５質量部を加えて調製した混合溶液を準備した。
水系洗浄剤および純水で洗浄した５０ｍｍ×５０ｍｍ×２ｍｍのガラス板を、純水に浸漬した後、これを、各混合溶液中に、４０℃にて４０ｋＨｚ、２００Ｗの超音波をかけながら１分間浸漬した。次いで、同じ組成の混合溶液を加熱して得られた蒸気に１分間曝して試験片をすすぎ洗浄し、乾燥させた。
上記試験後の試験片を目視で観察し、試験片表面に付着している水分の有無を確認した。結果を表５に示す。【００４６】
【表５】
0004775263.tif 000006
【産業上の利用可能性】
【００４７】
本発明の各溶剤組成物は、ＩＣ等の電子部品、精密機械部品、ガラス基板、樹脂成型部品等、特に、少なくとも表面がアクリル樹脂からなる物品の表面に付着する塵埃、油脂類等の汚れの除去に有用である。
なお、２００４年１０月５日に出願された日本特許出願２００４−２９２６１８号の明細書、特許請求の範囲及び要約書の全内容をここに引用し、本発明の明細書の開示として、取り入れるものである。